СЫРЬЕВАЯ СМЕСЬ ДЛЯ ИЗГОТОВЛЕНИЯ ОБЛИЦОВОЧНОЙ ПЛИТКИ
CRUDE MIXTURE FOR MAKING FACING TILES

Изобретение относятся к производству облицовочной плитки.
Известна сырьевая смесь для изготовления облицовочной золокерамической плитки, содержащая до 50 мас.% каменноугольной золы, глину, кварцевый песок, доломит [1].
Задача изобретения - получение облицовочной плитки на основе использования промышленных отходов с повышением ее трещиностойкости.
Технический результат достигается тем, что сырьевая смесь для изготовления облицовочной плитки, содержащая каменноугольную золу, глину, кварцевый песок, дополнительно содержит молотый стеклобой и жидкое стекло при следующем соотношении компонентов, мас.%: каменноугольная зола 49,0-51,0; глина 2,0-3,0; кварцевый песок 11,0-13,0; молотый стеклобой 15,0-17,0; жидкое стекло 16,0-21,0.
2
3
Для приготовления сырьевой смеси может быть использован бой любого силикатного стекла, глина и кварцевый песок, размолотые сухим способом до получения порошков с удельной поверхностью 3000-4000 см/г. Может быть использовано любое жидкое стекло (калиевое, натриевое) с плотностью 1300-1500 кг/м.
В таблице приведены составы сырьевой смеси и результат.
Компоненты
Состав, мас.%
1
2
3
Каменноугольная зола
49,0
50,0
51,0
Глина
2,0
2,5
3,0
Кварцевый песок
11,0
12,0
13,0
Молотый стеклобой, стекло тарное
17,0
16,0
15,0
Жидкое стекло, натриевое, 1500 кг/м<sup>3</sup>
21,0
9,5
18,0
Смесь обеспечивает повышение трещиностойкости получаемой плитки на 20-23%.
Подготовленные компоненты дозируют и смешивают. Полученную смесь при необходимости увлажняют. Из готовой смеси с влажностью 18-25% формуют облицовочную плитку. Отформованные изделия выдерживают при температуре 15-30°C в течение 7-10 сут.
Использование предложенной сырьевой смеси позволяет утилизировать промышленные отходы.
Источник информации
1. Бернацкий А.Ф. Облицовочная золокерамическая плитка. // 65-я научно-техническая конференция НГАСУ (Сибстрин) «Актуальные проблемы строительной отрасли». Тез. докл. - Новосибирск. - 2008. - С.39.